(57)【要約】      （修正有）【課題】高い導電性を有する金属被覆粒子の提供。【解決手段】アルミナ又はシリカからなる粒子１１と、金、銀、白金、ニッケル、銅、スズ、およびこれらの合金から選択される１種以上からなる、粒子を被覆する金属層１２と、を含み、金属層１２は、その表面における十点平均粗さＲが０．１μｍ以下であり、表面に保護層を有する金属被覆粒子１０。【選択図】図１
2015230847.tif 000002
【特許請求の範囲】
【請求項１】
粒子と、
前記粒子を被覆する金属層と、を含み、
前記金属層は、その表面における十点平均粗さＲが０．１μｍ以下である、金属被覆粒子。
【請求項２】
前記金属層は、金、銀、白金、ニッケル、銅、スズ、およびこれらの合金からなる群より選択される１種以上からなる、請求項１に記載の金属被覆粒子。
【請求項３】
前記粒子は、アルミナまたはシリカからなる、請求項１または請求項２に記載の金属被覆粒子。
【請求項４】
前記粒子はアルミナからなり、前記金属層は銀からなる、請求項１から請求項３のいずれか１項に記載の金属被覆粒子。
【請求項５】
前記金属被覆粒子は、その表面に保護層を有する、請求項１から請求項４のいずれか１項に記載の金属被覆粒子。
【請求項６】
請求項１から請求項５のいずれか１項に記載の金属被覆粒子を含む樹脂組成物。
【請求項７】
請求項６に記載の樹脂組成物を適用した塗布物。
【請求項８】
粒子前駆体を準備する工程と、
酸性溶媒またはアルカリ性溶媒を用いて、前記粒子前駆体の表面を活性化処理することにより、活性化粒子を調製する工程と、
前記活性化粒子の表面に触媒を担持させて、触媒担持粒子を調製する工程と、
前記触媒担持粒子を無電解めっき処理することにより、前記触媒担持粒子の表面に金属層が設けられた金属被覆粒子を作製する工程と、を備える、金属被覆粒子の製造方法。
【請求項９】
前記金属被覆粒子の表面を保護処理する工程をさらに備える、請求項８に記載の金属粒子の製造方法。
【発明の詳細な説明】
【技術分野】
【０００１】
本発明は、金属被覆粒子、それを含む樹脂組成物および塗布物、ならびに金属被覆粒子の製造方法に関する。
【背景技術】
【０００２】
金属粒子は、従来より様々な分野に利用されている。たとえば、フレーク状の銀粒子は高い導電性を有するため、これを樹脂に練り込んだペーストは導電性の接着剤として好適に利用することができる。しかし、このような単一の金属からなる金属粒子の比重、導電性等の種々の特性は、単一の金属の特性のみに依存するため、比重等の種々の特性を、所望される種々の条件に対応させることが難しい傾向にある。
【０００３】
これに対し、たとえば、特開２０１３−２０６７７７号公報（特許文献１）には、比重の小さいガラスフレークの表面に銀を被覆させた導電性粒子が開示されている。また、特開２００６−３３１７０３号公報（特許文献２）には、板状のアルミナ粒子の表面に銀を被覆させた導電性粒子が開示されている。これらの導電性粒子は、銀に起因する導電性と、ガラスフレークまたはアルミナ粒子に起因する比重の低さを有することができる。
【先行技術文献】
【特許文献】
【０００４】
【特許文献１】特開２０１３−２０６７７７号公報
【特許文献２】特開２００６−３３１７０３号公報
【発明の概要】
【発明が解決しようとする課題】
【０００５】
しかし、特許文献１の導電性粒子は、ガラスフレークの表面の５０％が銀によって被覆されるものの、その体積抵抗率は低くても５．５×１０-4Ω・ｃｍ程度であり、銀に起因する導電性が十分に発揮されていないのが実情である。また、特許文献２の導電性粒子は、無電解めっき法を用いて製造されるが、特許文献２に開示される製造方法では、アルミナ粒子の表面に形成される銀被膜は緻密性が低く不均質となり、銀の被覆量に見合うような高い導電性を発揮することは困難である。
【０００６】
本発明は、上記のような現状に鑑みなされたものであって、その目的とするところは、高い導電性を有する金属被覆粒子、それを含む樹脂組成物および塗布物、ならびに金属被覆粒子の製造方法を提供することにある。
【課題を解決するための手段】
【０００７】
上記の課題を解決するために、本発明者らは、無電解めっき法を用いてアルミナ粒子に銀を被覆する手法について検討した。そして、特許文献２に開示される従来の無電解めっき法では、銀被膜が形成されない領域が多く存在し、また、アルミナ粒子の表面に形成される銀被膜は、その表面に粒子状の状態で銀が多く析出していることが分かった。
【０００８】
上記検討から、本発明者らは、銀被膜が形成されない領域が多く存在することはもちろん、粒子状の状態の銀が、粒子の表面に析出することによって銀被膜の表面が凹凸のある状態になり、これによって銀被膜表面の平滑性が良好でなくなることが、導電性を十分に高めることができない理由の一つであると考えた。そこで、本発明者らは、銀被膜の表面形状を平滑にすることに着眼して鋭意検討を進めたところ、無電解めっき処理に用いるアルミナ粒子などの粒子の表面を適切に処理することにより、粒子の表面に形成される銀被膜の表面状態を平滑化できることを知見し、本発明を完成させた。
【０００９】
すなわち、本発明の一態様に係る金属被覆粒子は、粒子と、粒子を被覆する金属層と、を含み、金属層の表面における十点平均粗さＲは０．１μｍ以下である。
【００１０】
上記金属被覆粒子において、金属層は、金、銀、白金、ニッケル、銅、スズおよびこれらの合金からなる群より選択される１種以上からなることが好ましい。
【００１１】
上記金属被覆粒子において、粒子は、アルミナまたはシリカからなることが好ましい。
上記金属被覆粒子において、粒子はアルミナからなり、金属層は銀からなることが好ましい。
【００１２】
上記金属被覆粒子は、その表面に保護層を有することが好ましい。
本発明の一態様に係る樹脂組成物は、上記金属被覆粒子を含む。
【００１３】
本発明の一態様に係る塗布物は、上記樹脂組成物を適用したものである。
本発明の一態様に係る金属被覆粒子の製造方法は、粒子前駆体を準備する工程と、酸性溶媒またはアルカリ性溶媒を用いて、粒子前駆体の表面を活性化処理することにより、活性化粒子を調製する工程と、活性化粒子の表面に触媒を担持させて、触媒担持粒子を調製する工程と、触媒担持粒子を無電解めっき処理することにより、粒子の表面に金属層が設けられた金属被覆粒子を作製する工程と、を備える。
【００１４】
上記金属被覆粒子の製造方法は、金属被覆粒子の表面を保護処理する工程をさらに備えることが好ましい。
【発明の効果】
【００１５】
本発明によれば、高い導電性を有する金属被覆粒子を提供することができる。
【図面の簡単な説明】
【００１６】
【図１】十点平均粗さＲの算出方法を説明するための図である。
【図２】実施例１の金属被覆粒子の電子画像である。
【図３】実施例２の金属被覆粒子の電子画像である。
【図４】実施例３の金属被覆粒子の電子画像である。
【図５】実施例４の金属被覆粒子の電子画像である。
【図６】比較例１の金属被覆粒子の電子画像である。
【図７】実施例４の金属被覆粒子の断面の電子画像である。
【図８】実施例４の金属被覆粒子の断面の電子画像である。
【図９】比較例１の金属被覆粒子の断面の電子画像である。
【図１０】比較例１の金属被覆粒子の断面の電子画像である。
【発明を実施するための形態】
【００１７】
［金属被覆粒子］
本実施形態に係る金属被覆粒子は、粒子と、粒子を被覆する金属層と、を含み、金属層は、その表面における十点平均粗さＲが０．１μｍ以下である。
【００１８】
ここで、「十点平均粗さＲ」は次のようにして算出することができる。まず、金属被覆粒子を樹脂に練り込んだ試料を準備する。次に、この試料を所定の形状に成形した後、イオンミリング等を用いて成形後の試料を切断する。次に、電界放射型電子顕微鏡（ＦＥ−ＳＥＭ）を用いて、切断後の試料の断面を１００００倍の倍率で撮像し、その電子画像を得る。得られる電子画像は、図１に例示するように、樹脂１３中に、粒子１１と金属層１２とを含む金属被覆粒子１０が複数個分散されている状態を示す画像となり、金属被覆粒子の断面が確認可能となる。
【００１９】
次に、金属層１２の断面の画像から得られる、金属層１２の表面部分（粒子と接していない側）の断面形状を、金属層１２の粗さ曲線（金属層１２の輪郭曲線）とし、その粗さ曲線のＸ線の方向に基準長さだけを選択する。また、本実施形態において、上記基準長さは５ｃｍとするが、これは、電子画像上の５ｃｍであり、故に、実際に金属被覆粒子において選択される長さは２．１９μｍ程度となる。このとき、選択される領域内において、粒子１１上に金属層１２が形成されていない領域を含まないようにするか、金属層１２が形成されていない領域は後述の山頂として選択しないようにする。
【００２０】
次に、選択した粗さ曲線において、選択した部分の平均線から縦倍率の方向に測定した、最も高い山頂から５番目までの山頂の標高（Yp1〜Yp5）の各絶対値の平均値と、最も深い谷底から５番目までの谷底の標高（Yv1〜Yv5）の各絶対値の平均値との和（ＲzJIS）を求める。この計算式は、「（Yp1＋Yp2＋Yp3＋Yp4＋Yp5＋Yv1＋Yv2＋Yv3＋Yv4＋Yv5）／５」で表される。なお、山頂とは、金属層により被覆される粒子の表面から離れる方向に位置し、谷底とは、粒子の表面に近づく方向に位置する。
【００２１】
上記計算式により算出された値は、ＪＩＳ  Ｂ  ０６０１：２００１に規定される十点平均粗さである。十点平均粗さＲzJISの値が小さいほど、金属被覆粒子における金属層の表面の平滑性が高いことを示し、十点平均粗さＲzJISの値が大きいほど、金属被覆粒子における金属層の表面の平滑性が低いこととなる。
【００２２】
同様にして、合計５０個の金属被覆粒子の十点平均粗さＲzJISを算出し、算出された５０個の十点平均粗さＲzJISの平均値を算出し、これを「十点平均粗さＲ」とする。十点平均粗さＲの値が小さいほど、金属被覆粒子の表面形状の平滑性が高いことを示し、十点平均粗さＲの値が大きいほど、金属被覆粒子の表面形状の平滑性が低いこととなる。
【００２３】
本実施形態の金属被覆粒子において、金属層の表面における十点平均粗さＲは０．１μｍ以下である。これは、従来の金属被覆粒子と比して小さい値であり、故に、本実施形態の金属被覆粒子は従来と比して高い平滑性を有するものとなる。そして、このような特徴を有する金属被覆粒子は高い導電性を有することができる。十点平均粗さＲは０．０８μｍ以下であることが好ましく、０．０７μｍ以下であることがより好ましい。これにより、さらに金属被覆粒子の導電性を向上させることができる。なお、十点平均粗さＲの下限値は０であるため、下限を特定する必要はない。
【００２４】
また、本実施形態に係る個々の金属被覆粒子は、十点平均粗さＲzJISが０．１μｍ以下であることが好ましく、０．０８μｍ以下であることがより好ましく、０．０７μｍ以下であることがより好ましい。この場合、金属被覆粒子を集合体として用いた場合に、平滑性がより高く、かつ平滑性のばらつきがより小さいという特徴を有することができる。
【００２５】
金属被覆粒子の形状は特に制限されず、たとえば、粒状、フレーク状、針状、繊維状、樹枝状、球状などの各形状を挙げることができる。金属被覆粒子の形状は、後述する粒子の形状に依拠する。特に、高い導電性を発揮できる点から、フレーク状であることが好ましい。
【００２６】
金属被覆粒子の平均粒子径は、その形状により異なるが、０．１μｍ以上１００μｍ以下であること好ましく、１μｍ以上５０μｍ以下であることがより好ましい。平均粒子径が０．１μｍ未満の場合、導電性を付与するために被覆すべき金属量が多くなり、生産性が低下する場合がある。また、平均粒子径が１００μｍを超える場合、ファインピッチ化（細線化）が進む導電材用途に適用することが難しくなる場合がある。
【００２７】
特に、金属被覆粒子がフレーク状である場合には、平均粒子径は１μｍ以上１００μｍ以下が好ましく、平均厚みは０．０１μｍ以上３μｍ以下が好ましく、アスペクト比は１以上５００以下が好ましい。
【００２８】
ここで、「平均粒子径」とは、レーザー回折法により測定された粒度分布に基づき、その体積平均を算出して求められる体積平均粒径をいう。また、「アスペクト比」とは、粒子の平均厚みに対する平均粒子径の比率である。
【００２９】
＜粒子＞
本実施形態の粒子は、金属被覆粒子のコアとなる構成部材であり、金属被覆粒子の大部分を占めるため、金属被覆粒子の比重、形状、および製造コストに大きく寄与する。
【００３０】
粒子の材料は特に制限されず、たとえば、アルミナ、シリカ、ガラス、窒化ホウ素などの無機物、アルミニウムなどの金属、および樹脂等が挙げられる。上記樹脂としては、エポキシ樹脂、ポリエステル樹脂、アクリル樹脂、メラミン樹脂などを挙げることができる。
【００３１】
なかでも、本実施形態の粒子は、アルミナまたはシリカからなることが好ましい。アルミナおよびシリカは、後述する製造方法を用いて金属層を形成するのに適している。また、アルミナおよびシリカは、樹脂およびガラスと比して、熱膨張率が小さいため、より安定な品質の金属被覆粒子を提供することができる。さらに、製造の容易性、品質の均一性の観点からは、粒子はアルミナまたはシリカなることが好ましい。
【００３２】
粒子の形状は特に制限されず、たとえば、粒状、フレーク状、針状、繊維状、樹枝状、球状などの各形状を挙げることができる。特に、高い導電性を発揮できる点から、フレーク状であることが好ましい。
【００３３】
粒子の平均粒子径は、その形状により異なるが、０．１μｍ以上１００μｍ以下であること好ましく、１μｍ以上５０μｍ以下であることがより好ましい。平均粒子径が０．１μｍ未満の場合、導電性を付与するために被覆すべき金属量が多くなり、生産性が低下する場合がある。また、平均粒子径が１００μｍを超える場合、ファインピッチ化が進む導電材用途に適用することが難しくなる場合がある。
【００３４】
特に、粒子がフレーク状である場合には、平均粒子径は１μｍ以上５０μｍ以下が好ましく、平均厚みは０．０１μｍ以上３μｍ以下が好ましく、アスペクト比は１以上５００以下が好ましい。粒子の平均粒子径の測定方法は、金属被覆粒子の平均粒子径の測定方法と同様である。
【００３５】
＜金属層＞
本実施形態の金属層は、粒子を被覆する被膜であって金属被覆粒子の表面に位置するため、金属被覆粒子の意匠性および導電性に大きく寄与する。なお、金属層は、必ずしも粒子の表面の全てを被覆する必要はなく、表面の少なくとも一部にのみ形成されていても、本発明の効果を奏する限り、本発明を逸脱するものではない。
【００３６】
金属層の材料は特に制限されず、従来公知の金属を用いることができるが、特に、高い導電性を発揮する観点から、金、銀、白金、ニッケル、銅、スズおよびこれらの合金からなる群より選択される１種以上からなることが好ましい。なかでも、特に高い導電性を発揮する観点から、金および銀のうちの１種以上からなることがより好ましい。
【００３７】
金属層は、粒子の表面の全てを被覆していることが好ましい。このような金属被覆粒子はより高い導電性を有することができる。従来の技術では、粒子の表面の全てを被覆することは困難であったが、後述する製造方法により得られる本実施形態の金属被覆粒子によれば、より均質な金属層を粒子の全面に形成させることが可能である。金属層の被覆の状態は、電子顕微鏡（たとえば、上記のＦＥ−ＳＥＭ）を用いることによって観察することができる。
【００３８】
金属被覆粒子における金属層の含有割合は、金属被覆粒子全体（１００質量％）に対して１質量％以上６０質量％以下であることが好ましい。１質量％未満の場合、粒子の被覆率が低くなるために金属被覆粒子の導電性が低下する傾向がある。６０質量％超の場合、粒子表面に析出された金属量が多すぎることにより、金属層上にさらに粒子状の状態で析出し易い。このような粒子状の析出部分が存在すると、金属被覆粒子の表面（すなわち、金属層の表面）に凹凸のある状態となり、これによって金属層の表面の平滑性が低下するために、金属被覆粒子の導電性が低下する傾向がある。上記含有割合は、１質量％以上５０質量％以下がより好ましく、１質量％以上４９．８質量％以下がさらに好ましい。上記含有割合は、原子吸光光度法により測定することができる。
【００３９】
金属層の厚さは特に制限されず、たとえば０．０１μｍ以上０．２０μｍ以下とする。０．０１μｍ未満の場合、金属層の厚さが不均一になり易く、また、高い導電性を得ることが難しくなる傾向がある。一方、０．２０μｍ超の場合、材料に起因するコストの増加や、製造工程の長時間化による製造コストの増加が懸念される。
【００４０】
＜保護層＞
本実施形態の金属被覆粒子は、金属層上にさらに保護層を有していてもよい。保護層を有することにより、金属被覆粒子の耐熱性、酸化防止効果（耐腐食性）が向上する。
【００４１】
保護層の材料は、金属被覆粒子の導電性を阻害しないものであれば特に制限されず、従来公知の材料、たとえば脂肪酸、脂肪酸塩、界面活性剤、キレート剤、有機金属化合物などを挙げることができ、１種単独で使用してもよく、２種以上を併用してもよい。なかでも、脂肪酸、脂肪酸塩、キレート剤が好ましい。
【００４２】
脂肪酸としては、プロピオン酸、カプリル酸、ラウリン酸、パルチミン酸、オレイン酸、アクリル酸、ミリスチン酸、ステアリン酸、ベヘン酸、リノール酸、アラキドン酸などを挙げることができ、脂肪酸塩としては、これらの塩を挙げることができる。キレート剤としては、ベンゾトリアゾール系化合物を挙げることができる。なかでも、金属層の保護効果の高さから、保護層は、ステアリン酸、オレイン酸およびラウリン酸の１種以上からなることが好ましい。
【００４３】
＜作用効果＞
本実施形態の金属被覆粒子は、粒子と、粒子を被覆する金属層とを含み、金属層の表面における十点平均粗さＲは０．１μｍ以下である。このような高い平滑性を有する金属被覆粒子は、高い導電性を有することができる。十点平均粗さＲが０．１μｍ以下である金属被覆粒子が高い導電性を有する理由は明確ではないが、本発明者らは以下のように推察する。
【００４４】
すなわち、（１）このような平滑性の高い金属被覆粒子を用いて導電性樹脂組成物を調製し、それを基体上に塗布した導電性塗布物とした場合、塗膜中での金属被覆粒子同士の密着性、接触面積が、平滑性の低い金属被覆粒子と比して大きくなる。このため、結果的に高い導電性を発揮することができる。（２）平滑性の高い金属被覆粒子における金属層の緻密性は、平滑性の低い金属被覆粒子と比して高く、結果的に高い導電性を発揮することができる。（３）金属被覆粒子における金属層の被覆率が従来と比して向上しており、結果的に高い導電性を発揮することができる。
【００４５】
特に、これまで、アルミナからなる粒子に対して均質な銀被膜を形成することは難しいと考えられていたが、本実施形態の金属被覆粒子によれば、アルミナからなる粒子に対して、高い平滑性を有する銀被膜を形成することができる。したがって、本実施形態の金属被覆粒子において、アルミナからなる粒子と、銀からなる金属層とを採用した場合、上記効果をより顕著に発揮することができる。
【００４６】
また、本実施形態の金属被覆粒子は、高い平滑性を有するため、表面における光の乱反射が抑制される。このため、本実施形態の金属被覆粒子は高い光輝性（明度）を有することができ、もって意匠性にも優れることとなる。
【００４７】
［金属被覆粒子の製造方法］
本実施形態に係る金属被覆粒子の製造方法は、粒子前駆体を準備する工程（準備工程）と、酸性溶媒またはアルカリ性溶媒を用いて、粒子前駆体の表面を活性化処理することにより、活性化粒子を調製する工程（活性化粒子調製工程）と、活性化粒子の表面に触媒を担持させて、触媒担持粒子を調製する工程（触媒担持粒子調製工程）と、触媒担持粒子を無電解めっき処理することにより、粒子の表面に金属層が設けられた金属被覆粒子を作製する工程（金属被覆粒子作製工程）とを主に備える。以下、各工程について説明する。
【００４８】
＜準備工程＞
本工程では、粒子前駆体を準備する。この「粒子前駆体」とは、金属被覆粒子作製工程後に得られる金属被覆粒子が備える粒子と同様の組成、および同等の形状を有するものであるものの、その表面状態が異なる。
【００４９】
粒子前駆体としては、アルミナ、シリカ、ガラス、窒化ホウ素などの無機物、アルミニウムなどの金属、および樹脂等からなる粒子を用いることができる。また、その形状は、粒状、フレーク状、針状、繊維状、樹枝状、球状などの各形状を挙げることができ、粒子の平均粒子径は、０．１μｍ以上１００μｍ以下とすることができる。
【００５０】
＜活性化粒子調製工程＞
本工程では、酸性溶媒またはアルカリ性溶媒を用いて、粒子前駆体の表面を活性化処理することにより、活性化粒子を調製する。具体的には、撹拌槽に粒子前駆体を投入し、さらに水等の溶媒を投入することにより、粒子前駆体を含むスラリーを調製する。次に、このスラリーに酸性溶媒またはアルカリ性溶媒を添加して撹拌することにより、粒子前駆体の表面を活性化させる。そして、スラリーを洗浄処理することにより、活性化処理を停止させる。洗浄処理方法は特に制限されず、たとえば、洗浄液として水を用い、これを遠心分離機、漏斗等を用いて固液分離する方法を挙げることができる。
【００５１】
酸性溶媒に含まれる酸としては、たとえば、硝酸、塩酸、硫酸、フッ酸を挙げることができ、アルカリ性溶媒に含まれるアルカリとしては、たとえば、水酸化ナトリウムを挙げることができる。安全性の観点から、これらの溶媒は水であることが好ましいが、アルコール等の有機溶媒を使用してもよい。
【００５２】
酸性溶媒の添加量は、スラリーに含まれる粒子前駆体の全量を１００体積％としたとき、酸性溶媒に含まれる酸の体積割合が０．１体積％以上３０体積％以下であることが好ましい。アルカリ性溶媒の添加量も同様である。上記体積割合が３０体積％を超える場合、表面の活性化だけでなく、表面の過剰なエッチングが生じ易くなり、粒子前駆体の表面形状が荒れてしまう傾向がある。０．１体積％未満の場合、表面の活性化が不十分となる傾向がある。上記体積割合は０．５体積％以上１０体積％以下がより好ましい。
【００５３】
また、活性化処理に要する時間は１分以上３０分以下であることが好ましい。活性化処理に要する時間とは、スラリーに酸性溶媒またはアルカリ性溶媒を添加してから、洗浄処理に供するまでの時間である。この時間が３０分を超えると、表面の活性化だけでなく、表面の過剰なエッチングが生じ易くなり、粒子前駆体の表面形状が変化してしまう傾向がある。１分未満の場合、表面の活性化が不十分となる傾向がある。
【００５４】
また、本工程において、酸性溶媒またはアルカリ性溶媒と共に、シランカップリング剤を用いてもよい。この場合、酸性溶媒またアルカリ性溶媒により清浄化された表面にシランカップリング剤が付着することができるため、表面に活性度の高いシラン基を有する活性化粒子を調製することができる。シランカップリング剤の添加量は、スラリーに含まれる粒子前駆体の全量を１００体積％としたとき、添加されるシランカップリング剤の体積割合が１体積％以上２０体積％以下であることが好ましい。このようなシランカップリング剤としては、アミノシラン、エポキシシランなどを挙げることができる。
【００５５】
＜触媒担持粒子調製工程＞
本工程では、活性化粒子の表面に触媒を担持させて、触媒担持粒子を調製する。具体的には、撹拌槽に水等の溶媒を投入し、さらに洗浄処理後の活性化粒子を投入することにより、活性化粒子を含むスラリーを調製する。次に、このスラリーに触媒を添加して撹拌することにより、活性化粒子の表面に触媒を担持させる。そして、スラリーを洗浄処理することにより、触媒の担持を停止させる。洗浄処理方法は特に制限されず、たとえば、洗浄液として水を用い、これを遠心分離機、漏斗等を用いて固液分離する方法を挙げることができる。
【００５６】
活性化粒子の表面に担持された触媒は、後述する無電解めっき処理において金属が析出するための核となる。触媒としては、金属化合物を好適に用いることができ、たとえば塩化第一パラジウム、塩化第一スズ、硫酸第一スズ、フッ化スズ、酸化スズ、および有機酸スズからなる群より選ばれる１種以上を用いることができる。たとえば、塩化第一パラジウムを用いた場合には、活性化粒子の表面にパラジウムイオンが担持されることとなる。なお、本工程では、必要に応じて還元剤を用いてもよい。
【００５７】
＜金属被覆粒子作製工程＞
次に、触媒担持粒子を無電解めっき処理することにより、粒子の表面に金属層が設けられた金属被覆粒子を作製する。具体的には、撹拌槽に水等の溶媒を投入し、さらに洗浄処理後の触媒担持粒子を投入することにより、触媒担持粒子を含むスラリーを調製する。次に、このスラリーを撹拌しながら、金属塩、還元剤、および錯化剤を含むめっき処理液を投入し、無電解めっき処理を進行させる。そして、スラリーを洗浄処理する。洗浄処理方法は特に制限されず、洗浄液として水を用い、これを遠心分離機、漏斗等を用いて固液分離する方法を挙げることができる。
【００５８】
めっき処理液の溶媒としては、有機溶媒、水またはこれらの混合溶媒を用いることができる。有機溶媒を用いた場合、めっき処理速度が遅くなるので、緻密な金属層を形成するのに適している。また、生産性を考慮した場合、水溶媒または混合溶媒を用いることが好ましい。なお、めっき処理液を添加する前のスラリーに含まれる溶媒も、水溶媒、有機溶媒および混合溶媒のいずれでもよい。
【００５９】
めっき処理液に含まれる金属塩としては、無電解めっき処理法に用いられる公知のものを用いることができる。なかでも、有機溶媒、水、混合溶媒中で安定的に溶解できるものが好ましく、具体的には、硝酸塩、硫酸塩、亜硝酸塩、シュウ酸塩、炭酸塩、塩化物、酢酸塩、乳酸塩、スルファミン酸塩、フッ化物、ヨウ化物およびシアン化物を挙げることができる。この金属塩を構成する金属が、金属層を構成する金属となる。
【００６０】
めっき処理液に含まれる還元剤としては、無電解めっき処理法に用いられる公知のものを用いることができる。具体的には、グルコース、サッカロースなどの糖類、セルロース、デンプン、グリコーゲンなどの多糖類、エチレングリコール、プロピレングリコール、グリセリンなどの多価アルコール類、次亜リン酸、ホルムアルデヒド、水素化ボロン、ジメチルアミンボラン、トリメチルアミンボラン、ヒドラジン酒石酸、およびこれらの塩を用いることができる。ヒドラジン酒石酸はアルカリ金属塩であることが好ましい。
【００６１】
めっき処理液に含まれる錯化剤としては、無電解めっき処理法に用いられる公知のものを用いることができる。具体的には、コハク酸などのカルボン酸、クエン酸および酒石酸などのオキシカルボン酸、グリシン、エチレンジアミン四酢酸（ＥＤＴＡ）、アミノ酢酸など、およびこれらの塩（アルカリ金属塩、アンモニウム塩等）を用いることができる。錯化剤を用いることによって、金属の再析出を抑制することができるため、安定的に金属層を成長させることができる。
【００６２】
めっき処理液のｐＨは、金属塩を構成する金属の種類によって適宜調整することが好ましい。めっき処理液に、水酸化ナトリウム、水酸化カリウム、アンモニア水等を添加することにより、そのｐＨをアルカリ性（ｐＨ８〜１２）に調整することができ、硫酸、硝酸、クエン酸等を添加することにより、そのｐＨを酸性（ｐＨ１〜６）にすることができる。また、これらを併用することによって、そのｐＨを中性（ｐＨ６〜８）にすることもできる。めっき処理液を添加した後の反応液のｐＨについても同様に調整することが好ましい。
【００６３】
無電解めっき処理を進行させる際の反応液の温度は、金属層となる金属の種類によって適宜調整することが好ましい。たとえば金属層が銀からなる場合、５℃以上４０℃以下が好ましく、１０℃以上３０℃以下がより好ましい。なお、めっき処理時には、触媒担持粒子が沈降しない程度に反応液を撹拌することが好ましい。
【００６４】
本工程を実施することにより、金属被覆粒子を含むスラリーを得ることができ、これを乾燥させることにより、金属被覆粒子を得ることができる。この金属被覆粒子は、粒子と、粒子を被覆する金属層と、を含み、金属層の表面における十点平均粗さＲは０．１μｍ以下である。
【００６５】
＜保護処理工程＞
上述の金属被覆粒子製造工程に続き、金属被覆粒子の表面を保護処理する工程を実施してもよい。これにより、金属被覆粒子の表面に上述の保護層を形成することができる。
【００６６】
保護層を形成する方法は特に制限されないが、たとえば、保護層の材料となる脂肪酸、脂肪酸塩、界面活性剤、キレート剤、有機金属化合物等を含む溶液中に、金属被覆粒子を投入する方法を挙げることができる。なお、保護層形成後、固液分離等により、保護層が形成された金属被覆粒子を洗浄することが好ましい。
【００６７】
＜作用効果＞
本実施形態に係る金属被覆粒子の製造方法によれば、粒子と、粒子を被覆する金属層と、を含み、金属層の表面における十点平均粗さＲは０．１μｍ以下である金属被覆粒子を製造することができる。このようにして得られる金属被覆粒子は、高い平滑性を有し、もって高い導電性を有することができる。この製造方法により、このような平滑性および導電性の高い金属被覆粒子を製造することができる理由は明確ではないが、本発明者らは以下のように推察する。
【００６８】
上述の活性化粒子工程により、粒子前駆体の表面が活性化されるが、この「活性化」とは、粒子前駆体の表面の汚れ等を除去して、粒子前駆体の表面を清浄化された状態とするとともに、その表面の反応性が高められた状態にする程度の表面処理であり、粒子前駆体の表面の状態を変化させて荒らしてしまうような、従来の強い表面処理とは異なる。このため、活性化粒子は、触媒との親和性が高く、エッチング等による乱れが発生していない表面を有することができ、その表面により均一に触媒を担持することができ、これにより、均質性の高い平滑な金属層が形成されることとなる。
【００６９】
また、本発明は、上述の金属被覆粒子を含む樹脂組成物も対象とする。さらに、本発明は、上述の金属被覆粒子を含む樹脂組成物を適用した塗布物も対象とする。以下、これらについて詳述する。
【００７０】
［樹脂組成物］
本実施形態に係る樹脂組成物は、樹脂に上述の金属被覆粒子を分散させたものや、溶剤中に樹脂および金属被覆粒子を分散させたものであり、具体的には、導電性ペースト、導電性塗料、導電性接着剤、導電性インキ、導電性フィルム等を挙げることができる。このような導電性の樹脂組成物（以下、「導電性樹脂組成物」ともいう）は、たとえば、上記金属被覆粒子を樹脂に練り込むことによって、または、これを溶剤中に分散（溶解）させることによって製造することができる。
【００７１】
上記樹脂としては、この種の用途に使用される従来公知の樹脂を使用することができ、たとえば、熱硬化型アクリル樹脂／メラミン樹脂、熱硬化型アクリル樹脂／セルロースアセテートブチレート（ＣＡＢ）／メラミン樹脂、熱硬化型ポリエステル（アルキド）樹脂／メラミン樹脂、熱硬化型ポリエステル（アルキド）／ＣＡＢ／メラミン樹脂、イソシアネート硬化型ウレタン樹脂／常温硬化型アクリル樹脂、水希釈型アクリルエマルジョン／メラミン樹脂などを挙げることができる。
【００７２】
上記溶剤としては、上述の樹脂を溶解または分散できる溶剤であれば特に限定されない。たとえば、有機溶媒、水などから適宜好適なものを選択することができる。
【００７３】
本実施形態に係る導電性樹脂組成物は、上述の金属被覆粒子を含むことにより、上述の金属被覆粒子の効果を引き継ぐことができる。すなわち、本実施形態に係る導電性樹脂組成物によれば、高い導電性を発揮することができる。
【００７４】
なお、導電性樹脂組成物における金属被覆粒子の含有量は、用途により異なるため特に限定されないが、たとえば、樹脂１００質量部に対して１０質量部以上１００質量部以下とすることが好ましい。１０質量部未満の場合、導電性樹脂組成物の導電性が不十分となる場合があり、１００質量部を超える場合、導電性樹脂組成物中の金属被覆粒子の量が多過ぎるために、操作性が低下する場合がある。また、上記導電性組成物は、樹脂および金属被覆粒子以外の任意の成分を含んでもよい。任意の成分としては、たとえば、ガラスフリット、金属アルコキシド、粘度調製剤、表面調製剤を挙げることができる。
【００７５】
［塗布物］
本実施形態に係る塗布物は、上記樹脂組成物を適用した塗布物、具体的には、上記導電性樹脂組成物により形成された塗膜を基体上に有する塗布物であり、導電性塗膜、電極、配線、回路、導電性接合構造、導電性粘着テープ等を挙げることができる。このような塗布物は、上記導電性樹脂組成物を従来公知の塗布方法により基体上に塗布することによって製造することができる。
【００７６】
上記塗膜の形状および厚さも特に制限されず、その用途によって所望の形状および厚さに適宜調整することができる。また、上記基体も特に制限されず、金属、プラスチックなどの有機物、セラミックス、ガラスなどの無機物、紙および木材などを用いることができる。
【００７７】
本実施形態に係る塗布物は、上述の金属被覆粒子を含むことにより、高い導電性を発揮することができる。
【００７８】
［その他］
本発明の金属被覆粒子は、導電性が求められる用途以外にも適用することができる。たとえば、平滑性の高い金属層を有していることから、光輝性などの意匠性が求められる用途に適用することができる。具体的には、樹脂に上述の金属被覆粒子を分散させたものや、溶剤中に樹脂および金属被覆粒子を分散させたものを、光輝性樹脂組成物として上記用途に適用することができる。このような光輝性樹脂組成物は、上述の金属被覆粒子を含むことにより、高い光輝性を発揮することができる。
【００７９】
上記光輝性樹脂組成物は、たとえば上記金属被覆粒子を樹脂に練り込むことによって、または、塗料やインクのように、上記金属被覆粒子を溶剤中に分散（溶解）させることによって製造することができる。なお、樹脂の種類、溶剤の種類は導電性樹脂組成物に用いられる樹脂と同様であるため、その説明は繰り返さない。
【００８０】
また、上記光輝性樹脂組成物により形成された塗膜を基体上に有する塗布物は、高い光輝性を発揮することができる。このような塗布物は、上記光輝性樹脂組成物を従来公知の塗布方法により基体上に塗布することによって製造することができる。
【００８１】
上記塗膜の形状および厚さも特に制限されず、その用途によって所望の形状および厚さに適宜調整することができる。また、上記基体も特に制限されず、金属、プラスチックなどの有機物、セラミック、ガラスなどの無機物、紙および木材などを用いることができる。
【実施例】
【００８２】
以下、実施例を挙げて本発明をより詳細に説明するが、本発明はこれらに限定されるものではない。
【００８３】
［金属被覆粒子の製造］
以下の各工程を実施することにより、実施例１〜４および比較例１の金属被覆粒子を製造した。
【００８４】
＜実施例１＞
（準備工程）
まず、粒子前駆体として、アルミナフレーク粉末（商品名：「セラフ  ＹＦＡ−１００３０」、株式会社キンセイマテック社製）を準備した。この粉末の比表面積は２．３８ｃｍ2／ｃｍ3であり、体積平均粒子径は９μｍであり、アスペクト比は２５〜３０程度であった。
【００８５】
（活性化粒子調製工程）
次に、撹拌槽に準備したアルミナフレーク粉末５ｇ、イオン交換水５０ｍｌを投入して、スラリーを調製した。次に、このスラリーに６０体積％フッ酸１ｍｌをイオン交換水５０ｍｌで希釈した酸性溶媒を添加して３分間撹拌した。このときの撹拌槽内の温度は２０℃であった。そして、撹拌後、スラリーの固液分離を行い、イオン交換水で洗浄した。これにより、活性化粒子としての粒子Ａが得られた。
【００８６】
（触媒担持粒子調製工程）
次に、他の撹拌槽にイオン交換水５０ｍｌを投入し、さらに粒子Ａの全量を投入して１分間撹拌することにより、粒子Ａを含むスラリーを調製した。次に、このスラリーに触媒としてのフッ化第一スズ０．２５ｇとイオン交換水５０ｍｌを添加し、５分間撹拌を行った。このときの撹拌槽内の温度は５５℃であった。そして、撹拌後、スラリーの固液分離を行い、イオン交換水で洗浄した。これにより、触媒担持粒子としての粒子Ｂが得られた。
【００８７】
（金属被覆粒子作製工程）
次に、他の撹拌槽にイオン交換水９００ｍｌを投入し、さらに粒子Ｂの全量を投入して１分間撹拌することにより、粒子Ｂを含むスラリーを調製した。次に、このスラリーに以下（１）〜（３）の水溶液を投入し、６０分間撹拌することにより、無電解めっき処理を進行させた。このときの撹拌槽内の温度は１０℃であった。撹拌後、スラリーの固液分離を行い、イオン交換水で洗浄した。これにより、金属被覆粒子（ただし保護層を有さない）としての粒子Ｃが得られた。
【００８８】
（１）硝酸銀７．８７ｇと２５％アンモニア水３５ｍｌをイオン交換水２２５ｍｌに溶解させた水溶液
（２）水酸化ナトリウム３．１５ｇをイオン交換水２２５ｍｌに溶解させた水溶液
（３）ぶどう糖４７．２ｇをイオン交換水２２５ｍｌに溶解させた水溶液
なお、硝酸銀が金属塩に相当し、水酸化ナトリウムがｐＨ調整剤に相当し、ぶどう糖が還元剤に相当し、アンモニア水が錯化剤に相当する。
【００８９】
（保護処理工程）
次に、他の撹拌槽内に、２ｇのオレイン酸が１００ｍｌのイソプロピルアルコールに溶解されたオレイン酸含有アルコール溶液を投入し、さらに粒子Ｃの全量を投入して１０分間撹拌した。これにより、金属被覆粒子の表面に保護層が形成された。撹拌後、スラリーの固液分離を行い、イオン交換水で洗浄し、さらに１１０℃の真空環境下で乾燥処理を行った。
【００９０】
以上の処理により、実施例１の金属被覆粒子を製造した。実施例１の金属被覆粒子は、アルミナからなる粒子と、銀からなる金属層と、オレイン酸からなる保護層とを有しており、目視において白色を呈していた。
【００９１】
＜実施例２＞
金属被覆粒子作製工程において、イオン交換水９００ｍｌの代わりに、イオン交換水７００ｍｌとメチルアルコール２００ｍｌとの混合溶媒を用いた以外は、実施例１と同様の方法により金属被覆粒子を作製した。なお、活性化粒子調製工程、触媒担持粒子調製工程および金属被覆粒子作製工程における各撹拌槽内の温度は、それぞれ２０℃、５５℃および３０℃であった。
【００９２】
実施例２の金属被覆粒子は、アルミナからなる粒子と、銀からなる金属層と、オレイン酸からなる保護層とを有しており、目視において白色を呈していた。
【００９３】
＜実施例３＞
活性化粒子調製工程において、水酸化ナトリウム１０ｇをイオン交換水５０ｍｌで希釈したアルカリ性溶媒を用い、触媒担持粒子調製工程において、塩化第一スズ０．３ｇおよび３５体積％塩酸１ｍｌを触媒として併用した以外は、実施例１と同様の方法により金属被覆粒子を作製した。なお、活性化粒子調製工程、触媒担持粒子調製工程および金属被覆粒子作製工程における各撹拌槽内の温度は、それぞれ２０℃、３０℃および３０℃であった。
【００９４】
実施例３の金属被覆粒子は、アルミナからなる粒子と、銀からなる金属層と、オレイン酸からなる保護層とを有しており、目視において白色を呈していた。
【００９５】
＜実施例４＞
活性化粒子調製工程において、６０体積％フッ酸５ｍｌをイオン交換水５０ｍｌで希釈した酸性溶媒を用い、触媒担持粒子調製工程において、塩化第一スズ０．３ｇおよび３５体積％塩酸１ｍｌを触媒として併用した以外は、実施例１と同様の方法により、金属被覆粒子を作製した。なお、活性化粒子調製工程、触媒担持粒子調製工程および金属被覆粒子作製工程における各撹拌槽内の温度は、それぞれ２０℃、３０℃および３０℃であった。
【００９６】
実施例４の金属被覆粒子は、アルミナからなる粒子と、銀からなる金属層と、オレイン酸からなる保護層とを有しており、目視において白色を呈していた。
【００９７】
＜比較例１＞
活性化粒子調製工程を行わなかった以外は、実施例４と同様の方法により、金属被覆粒子を作製した。比較例１の金属被覆粒子は、アルミナからなる粒子と、銀からなる金属層と、オレイン酸からなる保護層とを有しており、目視において黄褐色を呈していた。
【００９８】
［特性評価］
実施例１〜４および比較例１の金属被覆粒子を用いて、ＳＥＭ観察を行うとともに、金属被覆粒子中の銀の含有割合（質量％）、十点平均粗さＲの算出、導電性の評価、光輝性の評価を実施した。
【００９９】
＜ＳＥＭ観察＞
実施例１〜４および比較例１の金属被覆粒子を、電界放射型電子顕微鏡（ＦＥ−ＳＥＭ）を用いて１００００倍の倍率で撮像した。撮像された電子画像を図２〜６に示す。
【０１００】
図２〜図６は、それぞれ実施例１〜４、比較例１の金属被覆粒子の電子画像である。図６の比較例１の金属被覆粒子と比して、図２〜図５の実施例１〜４の各金属被覆粒子は、表面が平滑であることが観察された。また、比較例１の金属被覆粒子では、金属層の表面に粒子状に析出する金属粒子が多数観察された。
【０１０１】
また、目視において、実施例１〜４の金属被覆粒子は白色を呈したのに対し、比較例１の金属被覆粒子は黄褐色を呈していた。これは、粒子に被覆された金属が粒子状に被覆されたことによる光の乱反射の影響によるためと考えられる。
【０１０２】
＜銀の含有割合＞
実施例１〜４および比較例１の金属被覆粒子を硝酸およびフッ化水素酸からなる混酸に溶解させた各測定試料を準備した。原子吸光光度計（製品名：「Ａ−２０００」、株式会社日立ハイテクフィールディング製）を用いて、各測定試料中に含まれる金属成分を測定した。なお、測定波長は３２８．１ｎｍ、ガス条件は空気−アセチレンとした。そして、この測定結果からＡｇの質量比を算出し、これをもとに、下記式（２）により、各金属被覆性粒子の平均被覆量（質量％）を算出した。この結果を表１の「Ａｇ含有割合」の欄に示す。
【０１０３】
被覆量（質量％）＝｛Ｗ１／（Ｗ１＋Ｗ２）｝×１００・・・（１）
式（２）中、Ｗ１は金属層を構成する銀（Ａｇ）の質量を示し、Ｗ２はコア粒子を構成するアルミナ（Ａｌ2Ｏ3）の質量を示す。
【０１０４】
【表１】
2015230847.tif 000003
【０１０５】
表１を参照し、実施例１〜４および比較例１の金属被覆粒子において、銀の含有割合には大きな差は確認されなかった。
【０１０６】
＜十点平均粗さＲの算出＞
実施例１〜４および比較例１の金属被覆粒子をエポキシ樹脂に練り込んだ試料を作製し、この試料を所定の形状に成形した後、イオンミリングを用いて成形後の試料を切断した。得られた切断面を、電界放射型電子顕微鏡（ＦＥ−ＳＥＭ）を用いて１００００倍の倍率で撮像し、その電子画像を用いて、上述の方法により十点平均粗さＲを算出した。その結果を表１の「十点平均粗さＲ」の欄に示す。
【０１０７】
表１を参照し、実施例１〜４において、十点平均粗さＲは０．１μｍ以下であるのに対し、比較例１における十点平均粗さＲは０．２５μｍと２倍以上の値を示すことが確認された。したがって、実施例１〜４の金属被覆粒子は、比較例１の金属被覆粒子と比して平滑性が高いことが確認された。
【０１０８】
また、図７および８に、実施例４の試料の断面を撮像した電子画像（図８は図７に比して撮像倍率を５倍に上げたもの）を示す。対比として、図９および図１０に、比較例１の試料の断面を撮像した電子画像（図１０は図９に比して撮像倍率を５倍に上げたもの）を示す。
【０１０９】
図７〜図１０を参照し、実施例４の金属被覆粒子においては、比較例１の金属被覆粒子と比して、均質な金属層が緻密に形成されていることが確認された。また、その表面の凹凸も小さく、平滑性が高いことが目視からも確認された。特に、比較例１の金属被覆粒子は、金属層が形成されず、アルミナが露出している箇所が多く確認された。
【０１１０】
＜導電性の評価＞
実施例１〜４および比較例１の各金属被覆粒子とビヒクル（商品名：「ニッペアクリルオートクリヤースーパー」、日本ペイント社製）とを混練して、導電性樹脂組成物を作製した。なお、導電性樹脂組成物における配合量（金属被覆粒子：樹脂）は６０体積％：４０体積％とした。
【０１１１】
得られた導電性樹脂組成物を、乾燥後の塗膜厚さが３０μｍ〜４０μｍとなるようにアプリケーターを用いてＰＥＴフィルム上に塗布し、８０℃にて１分間乾燥することにより塗膜を形成した。なお、塗膜の厚みは、デジマチック標準外側マイクロメータ（商品名：「ＩＰ６５  COOLANT  PROOF  Micrometer」、株式会社ミツトヨ社製）で測定することによって確認した。
【０１１２】
各塗膜について、四探針式表面抵抗測定器（商品名：「ロレスタＧＰ」、株式会社三菱アナリテック製）を用いて任意の３点を測定し、その平均値を比抵抗値（Ω・ｃｍ）とした。具体的には、導電性塗膜の寸法、平均塗膜厚み、測定点の座標を四探針式表面抵抗測定器にデータ入力し、自動的に計算させることによって得られる値を導電性塗膜の比抵抗値とした。結果を表１に示す。なお、比抵抗値が小さい程導電性に優れていることを示す。
【０１１３】
表１を参照し、実施例１〜４の導電性樹脂組成物は、比較例１の導電性樹脂組成物よりも比抵抗値が小さく、導電性に優れていることが確認された。
【０１１４】
＜光輝性の評価＞
各塗膜について、ＪＩＳ−Ｚ８７２２（２００９）(色の測定方法−反射および透過物体色）の条件ａに記載の方法に従って測定したＹ値から、ＪＩＳ−Ｚ８７２９（２００４）（色の表示方法−Ｌ＊ａ＊ｂ＊表色系およびＬ＊ｕ＊ｖ＊表色系）に規定されるＬ＊、ａ＊およびｂ＊を得た。具体的には、マルチアングル分光測色計（商品名：「X-Rite  MA-68II」、X-Rite社製）を用いて、入射角４５°、正反射方向からのオフセット角１５°におけるＬ＊値、ａ＊値およびｂ＊値を測定した。Ｌ＊値が大きいほど、明度が大きいことを示す。この結果を表１の「Ｌ＊」、「ａ＊」および「ｂ＊」の欄に示す。
【０１１５】
表１を参照し、実施例１〜４の導電性樹脂組成物は、比較例１の導電性樹脂組成物よりも明度が大きく、したがって、高い光輝性を有することが確認された。
【０１１６】
以上のように本発明の実施の形態および実施例について説明を行なったが、上述の各実施の形態および実施例の構成を適宜組み合わせることも当初から予定している。
【０１１７】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１８】
１０  金属被覆粒子、１１  粒子、１２  金属層、１３  樹脂。
【図１】
2015230847.tif 000004
【図２】
2015230847.tif 000005
【図３】
2015230847.tif 000006
【図４】
2015230847.tif 000007
【図５】
2015230847.tif 000008
【図６】
2015230847.tif 000009
【図７】
2015230847.tif 000010
【図８】
2015230847.tif 000011
【図９】
2015230847.tif 000012
【図１０】
2015230847.tif 000013